(57)【特許請求の範囲】
【請求項１】
樹脂シートの雌雄成形型を用いた熱成形装置において、雌型と雄型の何れか型の成形面に気体噴射孔を設け冷却用気体と加熱用気体の少なくとも何れかを噴射する機能とを持たせた噴射型と、この噴射型とは雌雄反対であって賦形体をその成形面で密着保持する保持型を用い、                                                    
上記噴射型への上記冷却または加熱用の少なくとも何れかの圧縮気体導入手段を備え、更に、上記保持型は、少なくともその成形用表面が熱浸透率（ｂ値）（ｋＪ／ｍ２ｓ１／２Ｋ）が０．０１〜２０である材料の表面層とその背後に同ｂ値が表面層より大きい材料の背後体からなり、この背後体に加熱温調手段を備えたものを用い、
上記保持型の表面温度Ｔが成形サイクル毎に、賦形時より高温で一定の最高点と、この最高点以下の一定の最低点を通過する温度パターンを描き、この温度パターンの中で賦形工程とこれより高温の熱処理工程と、上記最高点以下の温度への冷却工程を行うことができるように制御された樹脂シートの成形装置。
【請求項２】
上記噴射型において、上記気体噴射孔から気体を噴射する機構に加え、噴射された気体を
上記噴射孔とは別に設けた吸気孔から吸気して外部へ排気するための機構を設けたことを
特徴とする請求項１に記載の成形装置。
【請求項３】
１成形サイクルの途上において、上記の気体を噴射する機構と上記の気体を排気する機構
の機能を互いに交換することとし、前者の噴射する機構を通じ上記の加熱用の圧縮気体の
噴射し排気を行って後、後者の排気する機構を通じ冷却用の圧縮気体を噴射して排気する
ように構成したことを特徴とする請求項１または２に記載の成形装置。
【請求項４】
上記雌雄成形型が、樹脂シートを挟んで接合した時に閉鎖された圧空空間が形成されるよ
うにし、上記の噴射型から上記圧縮気体を噴射させて圧空賦形を行えるように構成したも
のであることを特徴とする請求項１から３の何れかに記載の成形装置。
【請求項５】
請求項１から４の何れかに記載の成形装置を用いた樹脂シートの成形方法であって、樹
脂シートの予熱工程、賦形工程、シートの予熱温度以上の高温で熱処理する熱処理工程、
そして冷却工程を備える熱可塑性樹脂シートの成形方法。
【発明の詳細な説明】
【技術分野】
【０００１】
本発明は熱可塑樹脂のシート又はフイルムを用いた熱成型品の製造方法に関るものであ
り、熱成形中の賦形体を高速で加熱及びまたは冷却することに関し、更には結晶性熱可塑
性樹脂の熱成形の過程において、シートの予熱温度より高温の熱処理を行い、耐熱性、透
明性等、機械強度等の特性の高い熱成形品を高速で効率よく製造することに関し、なかん
ずく結晶性樹脂の延伸シートを用いてこの熱成形を行うことに関する。
【背景技術】
【０００２】
熱成形法は予熱された熱可塑性樹脂シートまたはフイルムを成形型に押圧または真空引
きにて賦形し離型する方法であるが、通常の熱成形では賦形体は低温の金型で冷却された
状態で離型される。金型材料としてはアルミニウム、亜鉛合金などの軽量で加工性がよく
、かつ熱伝導率の良い材料が使われ自然放熱で連続成形されることが多い。しかしそれで
も特に温度調節を行いたい場合は成形型内部に設けたジャケットに熱媒体を通じて冷却す
ることも行われる。一方、木材、プラスチックのような安価で加工し易い材料が使用され
ることがあるがこうしたものは、耐久性がなく、また温度調節が難しく熱蓄積などが問題
となるため連続大量生産には向かず、枚葉成形機でのサンプル試作あるいは少量生産など
に使用が限られる。
そして、特殊な成形方法として成形サイクル中に賦形体を任意に加熱したり冷却しよう
とするときは、上記のジャケットに通す熱媒を途中で熱媒を変更したり、あるいは賦形体
を別に温度調整した金型へ移しかえたりすることが行われる。しかしこのような方法では
所望の熱処理を行った成形品を高速で連続的に効率よく製造することはできない。
【０００３】
特別な加熱あるいは冷却を必要とする具体的な熱成形方法として、（１）特公昭５６−
７８５５号はポリエステルシートを１軸延伸配向させて加熱収縮させたシートを用いて熱
成形する方法で、成形時に熱風を用いるなどにより熱固定する方法が開示されているが、
熱処理に非常に長い時間がかかっており実用的ではない。また、（２）特公平５−４５４
１２号では、特定条件で２軸延伸し熱収縮させたシートを用いて熱成形と熱処理を行う方
法が開示されている．ここでは、加熱型へ移し替える方法、熱風、熱水、赤外線になどよ
る加熱法が提案されているが、具体的には記載されておらず、単純にこれらを実行しても
その効果はなく、またあったとしても高速で効率のよい実用的な方法とはならない。（３
）特公昭６０−０３１６５１号も特定のポリエステル延伸シートを熱成形し熱処理する方
法で、加熱された金型で成形することは示されているが、金型あるいは成形品を冷却して
離型することについては触れられていない。しかし、このような材料の熱処理成形には成
形体を少なくとも熱処理温度より低い温度に冷却して離型することが望ましいが、知られ
た方法でこれを行うとすれば、金型自体を電熱ヒーターで予め加熱しておいて成形直後に
金型のジャケットに通水して冷却する方法、あるいは金型マニホールドに高温熱媒、低温
熱媒を交互に通ずる方法などが考えられる。しかしこうした方法では高速で連続成形を行
うことはできない。また（４）特許２５３２７３０号では、非延伸の結晶性ＰＥＴシート
を加熱された雌型で成形しこれを低温の雌型に移して冷却し離型する方法が示されている
が、金型移行に際しては、成形品の変形、位置ずれ、シワの発生が問題となり、またその
ような操作ができる特殊な専用成形装置をつくる必要がある。
また（５）特公平７−１０２６０８号（特許２１４１０２６）は、高温の雌型で成形し
、これに嵌合する低温の雄型に引き取って冷却し離型する方法を示しているが、これも金
型移行の方法と云ってよく（４）同様に成形の変形やシワが問題となり、又オフセットや
アンダーカットのある成形品には適用し難い。またこうした例とは別に、（４）（５）の
ようないわゆるＣＰＥＴの成形では最初から高温の金型で成形すると、金型面で成形材料
の滑りが悪いため波や凹凸などの不均一模様が出やすいというような問題もあり、これを
避けるために最初低温金型で成形し高温金型に移行するプロセスも知られているが、これ
もやはり煩雑である。
また（６）特公平０６−１６６０９も、特定の成形材料の成形で、雌雄型の片方を高温
にして成形し、他の低温の型を嵌め込んで成形体を冷却する方法を開示している。
また（７） 特許４０５７４８７号の開示する方法は、結晶性樹脂の熱成形に関し、加
熱板に接触させて予熱されたシートを、熱板を通過する高温空気と成形金型にて圧空賦形
し、次いで別に準備した冷却空気噴射の手段を運び込んで冷却するものであるが、この加
熱板はシート予熱適温に調整されており、背後から加熱された空気が供給されて加熱圧空
がなされる。この場合、加熱気体は加熱板中を通る導管内で冷やされ、また熱処理には非
常な高温度気体を通す必要があの、その場合加熱板温度を局部的にして不均一にし、また
材料シートを局部的に過熱し良好な成形に支障きたしやすい。また、開示された冷却手段
では広い面積を均一に。効率的に冷却できない。また高温気体からの熱は容易に金型に逸
散して短時間に容易にシートを高温にできず、高速成形ができない。
なお、（８）本発明の発明者（以下本発明者と称する）は本発明に関わりのある少なく
とも１１件の先行出願を行っている。これらに関しては、本文中の関連箇所で適宜紹介し
て説明することとする。
【先行技術文献】
【特許文献】
【０００４】
【特許文献１】特公昭５６−７８５５号公報
【特許文献２】特公平５−４５４１２号公報
【特許文献３】特公昭６０−０３１６５１号公報
【特許文献４】特許２５３２７３０号
【特許文献５】特公平７−１０２６０８号
【特許文献６】特開平６−１６６０９９号
【特許文献７】特許４０５７４８７号公報
【発明の概要】
【発明が解決しようとする課題】
【０００５】
本発明はこのような従来技術の問題点に鑑みてなされたものである。その主な目的は、
熱成形の賦形から離型までの過程において、賦形体を高速で加熱しそして必要により高速
で冷却し、特に賦形前の予熱シート温度以上の高温で熱処理を行って離型する熱成形を高
速で効率良く連続的に行うことができ、また均一で良好な状態の成形品が得られる成形装
置と成型方法を提供しようとするものである。
【課題を解決するための手段】
【０００６】
（１）樹脂シートの熱成形装置において、雌型と雄型の何れか型の成形面に噴射孔を設け冷却用気体と加熱用気体の少なくとも何れかを噴射する機能と、噴射気体を賦形体全面に拡散するための空間形成機能を持たせた型（以下噴射型と云う）とこれに対応する他の型（以下保持型と云う）からなる雌雄成形型、そして上記気体噴射型への圧縮気体導入手段を備え、樹脂シートの賦形後に賦形体から離反した距離にある上記噴射型成形面から上記気体を噴射させて上記保持型に保持されている賦形体を加熱又は冷却するように構成した熱可塑性樹脂シートの成形装置を提供するものである。
なお、本発明においては、「成形」は予熱から離型まで成形工程全体を示し、
また、「圧空成形」は圧空による「圧空賦形」の工程を含む成形方法を示すものとする。
なお、圧空は気体圧を付与することである。また、「賦形体」は、成形型に保持された状
態にある離型前の成形品を示すものとする。                                        
【０００７】
（２）上記保持型の成形面に賦形体を保持する手段を有することを特徴とする上記（１）
に記載の成形装置を提供するものである。
【０００８】
（３）上記保持型が、少なくともその成形用表面が熱浸透率（ｂ値）（ｋＪ／ｍ２ｓ１／
２Ｋ）が０．０１〜２５である材料により構成されたものであることを特徴とする上記（
１）又は（２）に記載の熱成形型を提供するものである。
なお、ここでいう成形用表面の定義には、成形用表面に塗布される潤滑、離型等のための
塗布剤、５０μm以下の塗料あるいはメッキは除外される。
なお、表面層形成材料の熱浸透率は２０以下であることが好ましく、１５以下であるこ
とが更に好ましく、１０以下であることが更にまた好ましい。
【０００９】
（４）上記賦形体保持型が、熱浸透率（ｂ値）が２０以下の材料によりなる表面層と熱浸
透率（ｂ値）が表面層のそれより大きな材料からなる背後体からなることを特徴とする上
記（１）から（３）の何れかに記載の熱成形型を提供するものである。
【００１０】
（５）上記保持型に保持された賦形体を加熱する手段として、１）上記気体噴射型から加
熱気体を噴射する手段、又は２）上記賦形体保持型を加熱して用いる手段の少なくとも1
つを利用すること特徴とする上記（１）から（４）の何れかに記載の成形装置を提供する
ものである。
【００１１】
（６）上記噴射型において、上記噴射孔から気体を噴射する機構に加え、噴射された気体
を上記噴射孔とは別に設けた吸入孔から吸入して外部へ排気する機構を設けたことを特徴
とする上記（１）から（５）の何れかに記載の成形装置を提供するものである。
【００１２】
（７）上記噴射型において、１成形工程の途中で気体の種類を変更して噴射を行うことが
でき、上記の「噴射する機構」が途中から排気する機構として働き、上記の「排気する機
構」が途中から噴射する機構としての働きをするように構成したことを特徴とする請求１
から６の何れかに記載の成形装置。
【００１３】
（８）上記の雌雄成形型が、樹脂シートを挟んで接合した時に閉鎖された圧空空間が形成
されるようにし、上記噴出型から気体を噴出させて圧空賦形賦形を行えるようにしたもの
であることを特徴とする上記（１）から（７）の何れかに記載の成形装置を提供するもの
である。
【００１４】
（９）上記（１）から（８）のいずれかに記載の成形装置を用いた樹脂シートの成形方法
であって、樹脂シートの予熱工程、賦形工程、シートの予熱温度以上の高温で熱処理する
熱処理工程、そして冷却工程を備える熱可塑性樹脂シートの成形方法を提供するものであ
る。
【００１５】
（１０）賦形体を高温で熱処理する方法として、１）上記気体噴出型から加熱気体を噴出
させる方法、又は２）上記保持型を加熱して用いる方法の少なくとも1つを用いること特
徴とする上記（９）に記載の成形方法を提供するものである。
【発明の効果】
【００１６】
本発明の特別な雌雄成形型を用いた装置構成には下記のような効用がある。
１）強力に賦形できるプレス賦形あるいは雄型アシスト（プラグアシスト）賦形と、高速
の加熱そして又は冷却を組み合わせて成形を行うことができる。
２）特定の簡易な機構を付加して圧空賦形あるいは真空賦形も可能にすることができ、公
知の雌雄型ではできないオフセット部分のある成形品の成形も可能にすることができる。
３）賦形体と接近位置で気体噴射を行うことにより、賦形体を強力にブロウ加熱、そして
又はブロウ冷却ができ、熱処理を伴う成形のサイクルの短縮できる。
４）賦形体の各部位との均一な距離間隔で気体噴射を行うことができ、均一なブロウ加熱
あるいはブロウ冷却が可能となり、均一成形品をえることができる。
５）雌雄型のいずれかに、特定の材料を用い、あるいは特定の材料を用いた特定の構造に
することにより、熱容量の小さな空気による賦形体の加熱あるいは冷却を効率よく行うこ
とができる。
６）上記のような効果により、樹脂シートを予熱賦形し離型するまでの過程において樹脂
シートの予熱温度を大幅に上回る高温で熱処理し、次いで冷却して離型するプロセスを非
常な高速で、連続的に、効率的にそして安定に実行することができる。
７）上記の成形サイクル短縮、効率化は省エネ生産を可能にするものであり、応用できる
成形材料対象を広げることができる。
具体的な用途を挙げると、ａ）ＰＥＴ等の結晶性樹脂の延伸シートの熱固定を伴う成形、
ｂ）結晶核剤添加ＰＥＴ（ＣＰＥＴ）等の結晶性樹脂シートの結晶化を伴う成形、あるい
はまたｃ）ポリプロピレンのＳＰＰＦ成形（固相高圧成形）に伴う残留応力歪緩和してす
る熱処理成形を提案することができる。ｄ）非結晶性（アモルファス）樹脂の熱成形でも
残留歪みをなくし、寸法精度の高い製品をえることができる。
８）また、これまでは特殊な用途にかぎられる製品を、汎用品化することが可能となる。
例えば、延伸ＰＥＴでは、耐熱性、透明性、剛性等の機械強度の優れた熱成形品を能率よ
く生産する。ここで、この剛性を利用し成形品肉厚を減らし省材料とし、上記で得られる
通常成形並の高速成形により、市販の通常成形品にとってかわることも可能である。
【図面の簡単な説明】
【００１７】
【図１】本発明の成形装置の構成例を示す断面図である。
【図２】本発明に用いる雌雄成形型の例を示す断面図である。
【図３】本発明に用いる雌雄成形型の別の例を示す断面図である。
【図４】本発明に用いる雌雄成形型の更に別の例を示す断面図である。
【図５】本発明に用いる雌雄成形型の更にまた別の例を示す断面図である。
【発明を実施するための形態】
【００１８】
＜成形装置の全体構成＞    
本発明の熱可塑性樹脂シートの成形装置においては、特定の構成の雌雄成形型を熱成形
機に組み込んで構成される。その熱成形機としてはプレス機等の雌雄型の離合手段、成形
材料の樹脂シートの予熱手段、圧縮気体導入手段、真空吸引手段、成形材料搬送手段、成
形品搬出手段等が装備されたものを使用する。なお、圧縮気体導入手段と真空吸引手段は
両者が揃っていることが好ましいが、どちらか片方のみで良い場合もある。樹脂シートの
予熱手段は、加熱オーブン等を利用する間接加熱、あるいは加熱板に接触させる直接加熱
など公知のどのような方式を採用してもよい。
熱成形法には雌雄金型（嵌合金型あるいはマッチドダイ等とも呼ばれる）と呼ばれる成
形型が用いられることがあるが、本発明に於いては新規な特定の構成の雌雄成形型が用い
られる。
本発明の構成においては、雌型と雄型の何れか型の成形面に気体噴射孔を設け冷却用気体
と加熱用気体の少なくとも何れかを噴射する機能と、噴射気体を賦形体全面に拡散するた
めの空間形成機能を持たせた噴射型とこれに対応する保持型からなる雌雄成形型、そして
上記噴射型への圧縮気体導入手段を備え、樹脂シートの賦形後に賦形体から離反した距離
にある噴射型成形面から導入気体を噴射させて上記保持型に保持されている賦形体を加熱
又は冷却するようにする。
上記の空間形成機能を持たせるには幾つかの方法があり、例えば第１の方法としては、
雌型雄型の間隙がほぼ成形材料シートの厚みのものであって賦形後に気体噴射型を少し引
き離して賦形体の略全面との間に気体噴射の空間を形成できるような 成形体形状にする
ことにより与えることができる。第２の方法は、雌型雄型の間隙を成形材料シートの厚み
以上の大きなものにして、成形材料シートを挟んで雌型を雄型接近させ、賦形体保持型側
からの真空賦形作用も共同作動させ、気体噴射の空間を形成する。第３の方法は、雌型雄
型の間隙を成形材料シートの厚み以上の大きなものにし、更に雌型雄型を接合したときに
閉鎖空間が形成されるようにバンク（閉鎖壁）を設け、気体噴射型からの圧空による賦形
作用を共同作用させ、加熱または冷却噴射の空間を形成させる。なお、閉鎖空間形成用の
バンク等は雌型雄型の何れに設けてもよく、またそれを独立の部材として、両型の接近時
にそれを挿入してもよい。
なお、第２、第３の方法の場合は、真空賦形で行って後に気体噴射型を接近させてもよ
く、これも本発明の方法に含まれるものである。
上記の圧縮気体導入手段は、成形型の外部に配置した気体圧縮機、圧縮気体加熱装置等と
、それを導入し型内に適宜に供給する機材である。
上記の雌型と雄型は、何れかをプレス機の天板に固定し、他をその直下の底板には成形型
を固定し、天板と底板の少なくとも何れかを上下可動にして、雄型と雌型の接合離反を可
能にする。
成形用の樹脂シートは、予熱されて雌型と雄型の間に持ち込まれ、片方の降下あるいは
他の上昇によりこのシートを挟み込み、賦形、熱処、冷却がなされ、離型が行われる。
賦形体の熱処理は、１）噴射型からの加熱気体の噴射、あるいは２）予熱温調された賦形
体保持型により加熱されて行われる。賦形体の冷却は、１）噴射型からの比較的低温の気
体噴射、あるいは２）比較的に低温に温調された保持型により行われる。
なお、賦形体保持型は、賦形体を保持固定する機構を有することが望ましい。賦形体を保
持固定する機構は、例えばａ）賦形体保持型の成形面から背後に貫通する真空排気孔を設
ける、ｂ）賦形体保持型の成形面に真空排気細溝を設ける、ｃ）成形品の一部オフセット
部を設けるなどの方法がある。
なお、賦形体の離型は冷却工程後に、気体噴射型と保持型が大きく離反したときになされ
る。
なお、上記の噴射気体は、空気、窒素、二酸化炭素など人体および成形物等に無害であ
れば任意のものを用いることができ、加熱効果あるいは冷却効果を高めるためにこれらに
水分を混入させてもよく、又冷却効果を高めるためにこれらに揮発性の物質、例えばアル
コールなどの揮発性物質の微滴を混入させてもよい。
なお、上記の噴射気体は、それが冷却用気体であっても、また加熱用気体であっても、
同じものを圧空賦形にも利用してもよい。
なお、本発明を構成する熱成形機は、短尺の材料シートを一枚ずつ成形する枚葉成形機
であってもよく、また長尺の材料シートを順次成形する連続成形機
でもよい。しかし、後者であることが特に好ましく、本発明の特徴を発揮して高速で効率
的な繰り返し成形を可能にする。
上記の噴射型の構成及び動作等については、後の＜噴射型について＞の欄で、又、保持
型の構成及び動作等については、後の＜保持型について＞の欄でそれぞれ詳述する。
【００１９】
雌雄金型を利用する公知の方法については、特公平７−１０２６０８号（特許２１４１
０２６）及び特公平０６−１６６０９に開示されている。その内容については「技術背景
」の欄で説明通りであるが、更に付記するならば、何れの方法も、上記のような気体噴射
の機構はなく、また仮に気体噴射を行ってもが気体が賦形体全面に均一に接触する構造に
はなっていない。
なお、本発明は、本発明者を発明者とする先行出願、特願２０１０−１１８５５５、特
願２０１０−１１８４９０、特願２０１０−１１８４８９、特願２０１０−１８５６２、
特願２０１１−４１２９４、特願２０１１−１６５０６７、特願２０１１−６５０６８、
特願２０１１−１６５０６９、特願２０１１−２０６５１４、特願２０１１−２０６５１
５、特願２０１１−２０６５１６を更に改良して、熱処理を伴う熱成形の製品品質を向上
させ、生産性を向上させ、応用分野を拡大するために成されたものである。そして又、そ
れらを具現する新規で具体的な装置形態を提示するためになされたものである。
【００２０】
本発明の上記の装置構成の具体例を、図１を用いて説明する。４０は噴射型（雄型）、
６０は保持型（雌型）、５０は噴射空間（間隙）、１１０は賦形体を示す。本図では、省
略されているが、噴射型（雄型）４０と保持型（雌型）６０は、それぞれプレス機の天板
と底板に固定され、それぞれ上下可動になっている。予熱オーブンで予熱された樹脂シー
トが、両型の間に導かれ、両型を接近させて賦形ができるようになっている。
噴射型（雌雄）４０は、外部の装置から導いた圧縮気体又は加熱圧縮気体を成形面４４に
設けた 噴射孔４５から、噴射空間（間隙）５０に噴射するように構成されている。本図
では、成形機の他の部分、圧縮気体または加熱圧縮気体の生成装置等の図示は省略されて
いる。
保持型（雌型）６０は、熱浸透率の比較的に小さな材料からなる表面層６１と、熱浸透
率の比較的に大きな材料からなる背後層（背後体）６２からなる複数の本体を熱媒通路６
５備えた集積プレート６６に固定したものである。    
本図は、噴射型４０が成形品と相似形状でそれよりも小さく、噴射型と組み合わせた場
合樹脂シート厚みより大きな間隙を形成する寸法でつくられており、この噴射型（雄型）
を挿入すると共に保持型（雌型）６０側からの真空引き作動させて賦形体を形成保持した
状態で、空間５０に気体噴射がなされ、噴射気体が排気通路４６を通じて排気されている
状態を示している。
この機構の雌雄型を用いて少なくとも２つの成形方法が可能である。１つの方法は、保
持型（雌型）６０の表面層６１または成形用表面を必要な熱処理温度に昇温しておいて、
賦形熱処理後に、噴射孔４５から非加熱の低温の気体を噴射して賦形体を冷却して離型さ
せる方法である。他の１つは、保持型（雌型）６０の背後体６２を離型可能上限温度以下
に調整しておいて、賦形と同時あるいは賦形後に気体噴射孔４５から加熱された高温の気
体を噴射して賦形体を昇温熱処理し、噴射を止めて表面層６１を介する背後体６２からの
伝熱により賦形体を冷却して離型させる方法である。
ヒーター４７は成形表面４２を樹脂シートの予熱温度程度に暖め、予熱されたシートを
冷やさないようにしている。しかし、この目的のためにはヒーター４７を用いずに成形面
４４を布などの断熱材で被覆して形成するなどする方法もある。
なお、本装置で加熱気体を噴射する場合、導入気体を冷やさないようヒーター４７で噴
射体４０の全体を高温加熱してもよい。この場合、樹脂シートを過熱しないように成形面
４４を布などの断熱材で被覆して形成することが好ましい。
【００２１】
＜噴射型について＞
上記噴射型は、その表面に冷却用気体と加熱用気体の少なくとも１つを噴出拡散するた
めの気体噴出孔と噴射空間形成機能及び圧縮気体導入手段を備えたものである。 噴射空
間形成機能及び気体噴射手段については前述している。上記の噴射型の機構として、これ
に限るものではないが次の４つ態様を示すことができる。
第１の態様は、噴射型表面から気体噴射を行い、噴射気体が、噴射空間（間隙）に沿っ
てながれ排気される。この場合、噴射空間形成の方法は、雌雄型の完全嵌合の方法であっ
てもよく、又、不完全嵌合（以下ルーズ嵌合と呼ぶこともある）の方法であってもよい。
第２の態様は、噴射型表面に噴射孔と別に設けた吸気孔を有し、噴射孔から噴射空間（間
隙）に噴射された気体を吸気孔から吸気し外部に排気される。この場合も噴射空間形成の
方法は、雌雄型の完全嵌合の方法であってもよく、又ルーズ嵌合の方法であってもよい。
第３の態様は、上記第２の態様とほぼ同じ構造を持ち、先行の工程で外部から導入した加
熱高温気体を同様に噴射し同様に吸気して排気すし、後の工程では比較的低温の噴射孔か
らを噴射し吸気して排気する。この場合、先行工程を同様に行い、後の工程で気体噴射の
機構に吸気排気の仕事をさせ、吸気排気の機構に気体噴射の仕事をさせるように切り替え
る構成することが好ましく、また高温気体噴射および低温気体噴射に適するようにそれぞ
れの接触部材を温度調整することが好ましい。しかし、同じ噴射孔から加熱高温気体及び
低温気体を噴射し、気体吸入孔から吸気して排気することを排除するものではない。この
場合も噴射空間形成の方法は、雌雄型の完全嵌合の方法であってもよく、又ルーズ嵌合の
方法であってもよい。
第４の態様は、噴射機構及び排気の形態は上記態様１から３の何れか同じにして、更に
雌型雄型を接合したときに閉鎖空間が形成されるようにバンク（閉鎖壁）を設ける。この
態様では圧空賦形を行うことができる。この態様では、雌雄型のルーズ嵌合が行われる。
なお、態様１と噴射排気機構でこれを行う場合は、雌型雄型を再離反させて気体の噴射排
気を行うことになる。なお、このバンク（閉鎖壁）は、必ずしも噴射型に設けなくてもよ
く、保持型に設けてもよい。そしてまた、型付属せず独立した部材として途中挿入しても
よい。あるいは又、噴射型あるいは保持型を外壁の高い収納ボックスに収納して、その外
壁をバンク（閉鎖壁）にしてもよい。
【００２２】
上記第１の態様については図１基づき既に説明している。ここでは、上記第２の態様の
気体噴射型の例を図２により説明する。本図における噴射型４０は、成形品と相似形状で
それよりもやや小さく、保持型（雌型）６０側と組み合わせたとき、粗樹脂シート厚みに
近い間隙で嵌合賦形ができる寸法につくられている。そして更に、賦形後に４０のみを少
し浮上したとき、略均一な間隙の噴射空間５０が形成できる形状に作られる。本図は、雌
雄型による樹脂シートの嵌合賦形後に噴射型４０を少し浮上させて、噴射型４０から気体
噴射を行い、噴射された気体が排気通路４６を通じて排気されている状態を示している。
なお、賦形体は保持型（雌型）６０に真空吸引され保持された状態になっている。なお本
図の保持型（雌型）６０については別途後述する。
なお、本図の構成においても、図１の場合と同様に非加熱気体を噴射してもよく、また
同様にして加熱高温気体を噴射する方式にして利用することが出来る。
【００２３】
上記第２の態様の噴射型について更に説明する。この態様ではその成形面に気体噴出孔
の他に、更に噴出された気体を吸入して外部へ排気するための複数の吸入孔をその設けた
ものを用いる。この態様は請求項６に相当するものである。この構成によりより広い対象
面積を効率よく、又均一に加熱あるいは冷却することかでき好ましく利用できる。
図３にその態様例を示す。雌型雄型の関係は図１のような完全嵌合の場合と図２のような
ルーズ嵌合の場合があるが、本図の構成ではその何れであってもよい。本図３は賦形後に
形成されている噴射空間５０への気体噴射とこの気体の外部への排気がなされている状態
を示している。本図の噴射型４０は、噴射ポート４１と排気ポート５１からなり、噴射体
は導入した圧縮気体を成形表面４４に設けた噴射孔４５から噴射し、排気体は同じ表面層
４４に別に設けた吸入孔５５から、噴射された気体を吸入して外部へ導き排気する構造と
なっている。ヒーター４７は、成形面４４を賦形適温に予熱するためのものである。なお
、本図の保持型（雌型）は図１及び図２に説明したものと同じであり後述する。
なお、上記の基本構造をそのままにして、上段の噴射ポート４１を排気ポートとして、
下段の排気ポート５１を噴射ポートとする構成に変更することも可能である。
【００２４】
上記第３の態様の噴射型について更に説明する。この態様では、その成形面に、加熱用
気体の噴射孔と冷却用気体の噴射孔を有し、加熱用気体の噴射中は冷却用気体の噴射孔が
上記吸気孔として作動し、冷却用気体の噴射中は加熱用気体の噴射孔が上記吸気孔として
作動するように構成したものを用いる。この態様は本発明の請求項７に相当するものであ
る。
図４にその具体例を示す。本図の構成では、図３の場合と同様に、完全嵌合とルーズ嵌
合の何れの場合も含むものものとする。本図３は賦形後に形成されている噴射空間５０へ
の気体噴射とこの気体の外部への排気がなされている状態を示している。
本図の噴射型４０は、噴射ポート）４１と排気ポート５１からなり、噴射ポート４１が導
入した高温圧縮気体を噴射孔４５から噴射空間５０に噴射し、排気ポート５１が噴射空間
５０気体を吸気孔５５から吸気し外部へ導いて排気する。そして任意の適切な時点で、こ
れらの機能を転換し、排気ポート５１に導入した非加熱の圧縮気体を吸気孔５５から噴射
させ、噴射された気体を噴射孔４５から吸気し導いて外部へ排気する機構となっている。
なお、上記の基本構造をそのままにして、上段の噴射ポート４１を排気ポートとして、下
段の排気ポート５１を噴射ポートとする構成に変更することも可能である。
この機構により、高温圧縮気体を噴射して賦形体保持型に保持された賦形体を効率よく
加熱処理し、次いで非加熱の圧縮気体を噴射して賦形体を効率よく冷却することができる
。
なお、賦形は真空賦形を併用してもよく、また圧空賦形と併用してもよい。圧空賦形を
利用する場合は、高温圧縮気体の噴射を利用してもよく、又、非加熱の圧縮気体を利用し
てもよい。ただ、圧空賦形を利用する場合は排気側のバルブは閉鎖することが望ましいこ
とは云うまでもない。
【００２５】
上記第４の態様の噴射型について更に説明する。上記の雌雄成形型が樹脂シートを挟ん
で接合した時に閉鎖された圧空空間が形成されるようにし、上記の噴出孔を有する型から
気体を噴出させて圧空賦形賦形を行えるようにする。この態様は本発明の請求項８に相当
するものである。
図５にその具体例を示す。本図の構成はバンク（閉鎖壁）５１ｂがあり、それ以外の名
称と作用機構は図４の場合と同じである。バンク５１ｂが樹脂シート を挟んで雌型と雄
型が接合したとき、閉鎖された空間が形成される。本図は、高温気体または非加熱気体の
何れかにより圧空賦形がなされ、高温気体または非加熱気体の何れかが噴射可能な状態と
なっていることを示している。
なおバンク（閉鎖壁）５１ｂでは必ずしも完全閉鎖できるものでなくてもよく、圧空賦
形が可能な程度の圧力保持ができればよい。
なお、本態様の構成では、圧空賦形に限らず真空賦形を行ってもよい。また、
加熱噴射又冷却噴射いずれか単独を行うように構成してもよい。
なお、上記の基本構造をそのままにして、上段の噴射ポート４１を排気ポートとして、下
段の排気ポート５１を噴射ポートとする構成に変更することも可能である。
なお、上記のようなバンク（閉鎖壁）の形成は、どのような噴射あるいは排気機構であっ
てもルーズ嵌合であれば何れの噴射型にも適用できる。
【００２６】
噴射型は更に下記の様な態様にすることができる。
１）上記の各態様の噴射型の排気体に、フロウワー等の吸引排気の排気増強手段を付加し
てもよく、それは好適に用いることができる。
２）加熱圧縮気体を用いる場合は、常温圧縮気体を導入し噴射型内部で加熱する構成にし
てもよく、それはそれを好適に用いることができる。
３）賦形体の冷却に、圧縮気体の噴射と併せて水あるいはアルコール等の揮発性液体を噴
射あるいは噴霧するようにすることも好ましい。この場合、噴射孔を気体噴射孔と兼用と
してもよく、又別の独立の噴射あるいは噴霧ノズルを設けてもよく、それは好適に用いる
ことができる。
４）賦形体の冷却工程に用いる圧縮気体は、常温より低温であることは好ましく、圧縮気
体をドライアイス粒塊に潜らせて冷却してもよく、あるいはドライアイスの粉粒を混合し
て気体噴射してもよく、あるいは断熱膨張の手段を利用して冷却する構成にしてもよく、
これらは好適に用いることができる。
５）前記の態様２及び３に於いては、噴射気体を１種類に限らず、温度等の異なるもの準
備し、例えば最初に高温気体を噴射し、次いで低温気体を噴射するように装置構成しても
よい。
６）1つの温度の圧縮気体噴射で賦形熱処理冷却の３工程を一気通貫で行うこともできる
。なお、バルブを設けず特定量の排気が常に行われるような機構にしておいてもよい。そ
の場合は、圧空賦形を伴う場合の圧力低下はそれを見込んで装置の設定をすれば問題はな
い。
７）発泡性樹脂シートを用いる場合で、材料シートより厚い間隙で雌雄型を構成してもよ
く、又賦形工程で一次的に気体噴射型から真空引きを行う構成にしてもよく、本発明を構
成することができる。
【００２７】
上記のような噴射型の考え方に関連して、本発明者は、先行して特願出願２０１１−４
１２９４、２０１１−１６５０６７、特願２０１１−１６５０６８  特願２０１１−２０
６５１４  特願２０１１−２０６５１５  特願２０１１−２０６５１６  の出願を行って
いる。本発明は、これらを更に進歩、あるいは補完するものである。特に特願２０１１−
２０６５１６においては、図等一部に類似した構成を含んでいるが、本発明に至っておら
ず、本発明を必要とする。
本発明の構成に用いる噴射型には下記のような効用がある。１）任意に継続して気体を送
出することができ、迅速に賦形から次ぐ加熱工程あるいは冷却工程へ進むことができ、２
）気体噴射による加熱あるいは冷却を全成形面を均一にかつ強力に行うことができる。冷
却することができ、３）成形装置全体を簡易に構成することができる。  
【００２８】
＜保持型＞
本発明の装置構成要素として用いられる保持型は、真空排気孔などの公知の熱成形とし
ての必要要素を備えておればよく特に限定するものではない。
しかし、本発明の装置構成要素として用いられる上記保持型として、熱浸透率（ｋＪ／
ｍ２ｓ１／２Ｋ）が０．０１〜２５である材料により少なくとも成形用表面を形成させたものを用いることは好ましい。成型型は上記材料による構成でもよく、又上記材料を表面
層とした複合構成のものであってもよい。
但し、保護や潤滑等を目的とした５０μｍ以下のメッキあるいはコーティング等は上記
の成形用表面の形成材料の制約の対象外である。
熱浸透率が上記の範囲にある材料として、プラスチックス、セラミックス、選ばれた小
数の種類の金属材料等を挙げることができ、これらは熱成形の金型として通常使われるア
ルミニウム材、亜鉛合金材等よりも小さな値のものである。好ましい範囲の熱浸透率を有
する材料例は表１の中からも選ぶことができる。但し表記は一般的な物質あるいは物体を
参考ため示したものであり、利用出来るものをこれらに限るものではない。
なお、上記熱浸透率とその数値限定の意義等については後に「本発明の内容についての補
足説明」の欄で説明する。
【００２９】
上記の本発明の構成に用いて好ましい保持型の更なる特別な態様として、熱浸透率（ｂ
値）が２０以下の材料によりなる表面層と熱浸透率（ｂ値）が表面層のそれより大きな材
料からなる背後体からなる構成することは特に好ましい。このものは更に、表面層を背後
から定常的に且つ均一に加熱温調する手段から構成されたものを用いることが好ましい。
このためのより具体的な好ましい方法として、１）表面層のそれより大きな熱浸透率を
有する材料により、表面層に密接した背後層を設け背後層を介して間接加熱温調する方法
、および２）表面層を発熱させるか、表面層の背後に密接する直接加熱する方法を挙げる
ことができる。  
なおこの場合、表面層形成材料の熱浸透率は１５以下であることが更に好ましく、１０
以下であることが更にまた好ましい。またこの表面層の厚みは０．０４ｍｍ以上であるこ
とが必要であり、また０．０６ｍｍ以上であることが好ましく、０．１ｍｍ以上であるこ
とが更に好ましい。又同厚みは３０ｍｍ以下であることが好ましく、１０ｍｍ以下である
ことが更に好ましく、５ｍｍ以下であることが更に更に好ましい。
【００３０】
上記の背後体を間接加熱温調する場合は、その手段は電熱ヒーターあるいは熱媒温調な
ど公知どのような方法でもよく、またそれを背後層の中に設けてもよく、また外部に設け
てもよい。背後層からの伝導熱により表面層が一定に加熱温調される。
そしてこの場合、背後層の熱浸透率は、３以上であることが好ましく、６以上であること
が更に好ましく、１０以上であることか更に更に好ましい。また背後層の熱浸透率は表面
層のそれより２倍以上であることが好ましく、１０倍以上であることが特に好ましい。
なお、背後層の厚みは限定するものではなく、また一定の厚みあるいは形状に限定するも
のではない。またこの層を単一材料の層に限定するものではなく任意の多層にしてもよい
。
【００３１】
図２に上記１）の構造の例を示す。成形型６０は、表面層６１と背後体６２から構成さ
れ、６３は真空排気孔、６４は排気通路、６５は温調用の熱媒通路を示している。この図
の構成で、アルミニウム材５０５２の背後体の上に、０．１〜２ｍｍの厚みのＰＥＥＫ樹
脂層をつくり、背後層と表面層を通じ成形面に微細な熱電対を露出させて製作した成形型
は高性能である。なお、この熱媒通路などの温調手段はここに設けず、成形型を固定する
固定板を任意の加熱手段を設けるようにしてもよい。
【００３２】
上記の表面層を直接加熱する場合も、表面層の熱浸透率、寸法形状ともに間接加熱温調
の場合と同じであり、望ましい構成も同じである。加熱手段の形成は、これに限るもので
はないが、表面層背後にａ）面状発熱層の形成、ｂ）面状高伝熱層を形成し特定位置から
熱伝導させる方法などがある。この場合背後体（層）についてはその有無、あるいは材質
、形状ともに特に制約するものではなく、加熱手段の機能を阻害すことなく表面層あるい
は加熱手段を保持でき、型自体を何処かへ固定できればよい。
【００３３】
なお、本発明の構成に望ましい態様とし示す成形型は、本発明者を発明者とする先行出
願、特願２０１０−１１８５５５、特願２０１０−１１８４９０、特願２０１０−１１８
４８９、特願２０１０−１１８５６２及び特願２００１−０６５０６９、特願２０１１−
１６５０６９の何れかに開示しているものである。
【００３４】
＜成形方法について＞
前記した本発明の成形装置を用いて、樹脂シートの予熱工程、賦形工程、この予熱工程
よりも高温で熱処理する熱処理工程と、そして冷却工程を備える熱可塑性樹脂シートの成
形方法を実施することができる。又これらの工程を高速で進めることができ、長尺の成形
材料樹脂シートを用いて効率的な連続成形を行うことができる。
上記の成形工程は、樹脂シートを予熱オーブンあるいは加熱板等で予熱した後、雌型と
雄型に導き、雌型または雄型を上下動させて、この樹脂シート挟み混で両型を嵌合して賦
形し、気体噴射により賦形体の加熱冷却を行い、両型を離反させて賦形体を離型させるこ
とにより行われる。
賦形体を加熱する方法には、１）上記噴射型から加熱気体を噴出させる方法、および２
）上記保持型を加熱して用いる方法があるが、この両者を用いてもよいが、またその何れ
か1つを用いて行うこともできる。
形体を冷却する方法には、１）上記噴出型から比較的に低温の気体を噴出させる方法、
および２）上記保持型を比較的低温に保持して用いる方法があるが、この両者を用いても
よいが、またその何れか1つを用いて行うこともできる。これらの冷却方法の中で少なく
とも、上記噴射型から比較的に低温の気体を噴出させる方法は好ましく用いられる。
なお、賦形の方法としては、ａ）雌雄型の完全嵌合による方法、ｂ）雌雄型の不完全嵌合
と真空を併用の方法、ｃ）雌雄型の不完全嵌合と圧空を併用する方法、ｄ）真空賦形（真
空賦形を先行させて、雌雄型の不完全嵌合させる）の各方法の何れも採用することができ
る。しかし、この中で上記の噴射型から気体を噴射させて圧空賦形を併用する方法では、
冷却用気体をそのまま用いて行うこともでき、又を加熱用気体そのまま用いて行うことも
でき、便利に好ましく採用することができる。
なお、樹脂シートの予熱のためのオーブン等の装置を使用せず、予熱されていない樹脂
シートを噴射型と保持型の間に導き、噴射型から加熱された気体を噴射しながらゆっくり
嵌合し所定の方法で賦形することができる。この場合、成形装置にオーブン等の予熱装置
が備わっていなくてもよい。
【００３５】
上記の成形方法の条件設定は、大きく３つのパターンに分けて説明することができる。
熱処理を伴う成形工程は、成形型の表面温度（Ｔ）と成形型の内部温度（Ｓ）の変化を見
たとき、サインカーブ様の連続成形サイクルを描くことができる。例として、前記のよう
な表面層と背後層からなる成形型を用いた場合を考えてみる。背後層温度をＳ、成形型表
面温度をＴ、その最高温度をＴｔ  最低温度Ｔｂとする。
パターンＡは、Ｓを、表面温度サイクルのＴｔとＴｂの間の一定温度に調整するパター
ンである。この場合、Ｔｔは高温気体噴射により到達する温度であり、Ｔｂは冷却手段に
より到達する温度である。背後層の直接的な温調は行う場合も、行う場合もある。背後送
からあまり熱が逃げない状態で、長時間連続的に成形を続ければ、背後層温度Ｓは表面温
度サイクルのＴｔとＴｂの間に落ち着く。この場合、背後層の熱浸透率があまり大きくな
ければ、表面層の間近ではＳは時間的に直線ではなく、表面層に追従して小さな温度サイ
クル描く。背後層は適正温度に温調することは望ましく、その温度により加熱手段及び冷
却手段を最適最短時間にすることができる。
パターンＢは、Ｓを、Ｔｂと同じかそれ以下の一定温度に調整するパターンである。こ
の場合Ｔｂは、主として背後層のＳの温度の伝熱により到達する。冷却手段は必須ではな
いが使用すればサイクルを縮めることができる。なお、Ｔｔは高温気体噴射により到達す
る。
パターンＣは、Ｓを、Ｔｔと同じかそれ以上の一定温度に調整するパターンである。こ
の場合は、の場合Ｔｔは、主として背後層からの伝熱すなわちＳの温度の温度により到達
する。従って背後層の加熱温調は必須である。高温気体噴射による加熱は、必須ではない
が使用すればサイクルを縮めることができる。なお、Ｔｂは冷却用気体噴射により到達す
る。
本発明の成形装置の構成においては、上記Ａ、Ｂ、Ｃのパターンの何れにも対応して高
速に熱処理を伴う成形を行うことができる。
【００３６】
通常の熱成形は、樹脂シートの予熱、賦形、冷却、離型の過程を経てなされる。これに
対して本発明の成形方法では賦形から冷却までの間に、樹脂シートの賦形時以上の高温の
熱処理を行うことが特徴であり、またこれを高速連続で実施できることが特徴である。
本発明の方法により広範囲の樹脂で、容易に熱処理された各種成形品の製造が可能であ
る。具体的な用途を挙げると、ａ）ＰＥＴ等の結晶性樹脂の延伸シートの熱固定を伴う成
形、ｂ）結晶核剤添加ＰＥＴ（ＣＰＥＴ）等の結晶性樹脂シートの結晶化を伴う成形、あ
るいはまたｃ）ポリプロピレンのＳＰＰＦ成形（固相高圧成形）に伴う残留応力歪緩和し
てする熱処理成形を提案することができる。
特に、延伸ＰＥＴでは、耐熱性、透明性、剛性等の機械強度の優れた熱成形品を能率よ
く生産することができる。又、剛性を利用し省材料の成形品を得ることができる。
（本発明の内容についての補足説明）
【００３７】
（１）＜熱浸透率について＞
本発明の規定値として用いた熱浸透率（ｂ値）は接触する物体と界面を通過して移動す
る熱量にかかわる物体の特性値であり、次の式で求められる。
ｂ＝  （λρＣ）１／２  ・・・・・（１）              
λ；  熱伝導率（Ｊｓ−１ｍ−１Ｋ−１）
ρ； 密度（ｋｇｍ−３）
Ｃ；  比熱（Ｊｋｇ−１Ｋ−１）        
このｂ値が小さい物体は界面に少ない熱量しか流さず相手物体に大きな温度変化を与え
ず、また界面間近では相手物体から大きな温度影響をうける。
従って、このｂ値が小さい材料を成形型表面材料として用いた場合は賦形体からの熱を拡散させないので、高温気体と冷却用気体により賦形体を容易に加熱冷却することができる。しかし背後層の熱を容易に表面層表面（賦形体体との界面）に伝えないので、表面温度の均一性が高く、高速で安定な条件設定のためには、表面層の厚みを小さくするか、あるいはこのｂ値をある程度大きくすることにより、成形材料に合わせて最適にすることができる。
なお、ｂ値の参考例を示すと例えば、アルミニウム材は１７〜２３程度、鉄材は１３〜１
６程度、銅３４程度、不錆鋼（ＳＵＳ３０６）は８．０で、多くの合成樹脂は０．２〜０
．８程度、多くのセラミックスは１〜２０の間に入る。
なお、表１にいくつかの材料のｂ値を例示する。なお、ｂ値も測定温度により若干違った
値を示すが、本願においては、厳密には２０℃の測定値にて規定することする。 ただし
、２０℃から２００℃の間の変化に直線性を有しない材料、例えば相変化を伴う蓄熱剤な
どとの複合材料の場合は、１００℃、１５０℃の値の平均値を採用することとする。
なお、同じ材質でも、発泡体あるいは多孔体などに形状が変われば、この値が大きく変わ
ることは留意を要する。
【表１】
0005998402.tif 000002
【００３８】
（２）＜成形型構成の数値限定の意義について＞
上記成形型の表面層として熱浸透率ｂ値の大きな表面材料を用いた場合は、賦形体から
容易に熱を背後に分散させてしまうので、熱容量の比較的に熱容量の小さい加熱空気や冷
却空気では容易に賦形体を加熱冷却できなくなり、この値が２５を超える材料である場合
は、能率的に熱処理を行う成形を行うことができない。この値は小さいほうが好ましいが
、０．０１より小さいものは強度など使用に耐える材料がない。
上記の成形型において２層以上の構造とし、表面層の背面層を一定温度に制御して、賦
形体を介して加熱気体および冷却気体により昇温降温変化する表面層の成形面温度を所望
の基準温度へ迅速に回帰させることができる。
この場合、表面層の厚みが３０ｍｍを超える場合は背後層の制御が、上記表面温度と呼
応して定常状態に至る時間がかかりすぎ、実施的に効果がない。また、この厚みが０．０
３ｍｍを下回る場合は背後層の温度の影響を大きく受けて、迅速な賦形体の昇温降温を促
進する効果がなくなる。例えば、公知の成形方法において、潤滑離型のために金型に仮に
弗素樹脂等のコートが成されることがあったしても、そのコート厚みは３０μｍ以下の薄
いものであり、それを厚くする必要もなく又厚くて平滑な塗布が困難もあって、本発明の
効果を発揮させるようなものは従来製作されていない。
なお、上記したように単体一材料のものでも良いが、この場合、成形型への直接の温度
制御はあってもよく、またなくてよく、いずれであっても所望表面温度の定常化に多少の
時間をかければ、所望の成形は可能である。しかし、この場合、熱浸透率ｂ値（ｋＪ／ｍ
２ｓ１／２Ｋ）が０．０１〜３の単一材料で構成してされたものでは加熱温調機構がないものが好ましく、またそれが３以上の単一材料で構成されたものは加熱温調機構を備えたものがより好ましく使用できる。
なお、上記の成形型は、真空賦形又は賦形時の排気が可能にする微細孔を有し、真空引
き可能なように先記成形型収納ボックスに収納されることが望ましい。
【００３９】
（３）＜賦形体の温度測定について＞
なお、本発明の装置においては、なんらかの方法で成型型表面温度あるいはと型と賦形体
の界面温度の変化、または賦形体の温度変化を測定することは重要である。具体的には例
えば、成形型の成形面上に、極めて繊細な測定プローブ、例えば線径０．１ｍｍ程度の熱
電対先端を突出させておいてこれを測定することができる。別の方法としては賦形体を反
対面から赤外線温度計非接触で測定する方法がある。しかし、これらには留意すべき点が
ある。
前記のＳ線の温度はパターンＡ、Ｃでは、成形型自体を積極的に温度調節制御を行うが
、それでも成形表面からの距離、あるいは熱源からの距離によっては温度傾斜をもって、
成形サイクルを繰り返す中で定常化する値でもある。
賦形材料の熱処理温度あるいは離型可能温度を厳密に考えるとき、これらの温度はここ
で示される表面温度あるいは界面温度とはかなり乖離があることは留意する必要がある。
秒単位あるいはそれ以下の単位で加熱冷却を行う場合は、賦形体の厚み方向で大きな温度
傾斜が発生するからである。また、赤外線等で賦形体裏面から温度測定も、材料温度を正
確に表すものでなない。また本発明では表面温度（界面温度）で表現しているがこの温度
とも乖離があり、相対的な値として考慮する必要がある。
【実施例１】
【００４０】
図２に示す成形型を使用し、延伸ＰＥＴシートの熱処理を伴う成形を行った。
１）成形材料；ホモポリエチレンテレフタレート樹脂の２．３倍一軸延伸シート（但    
し熱固定を行っていないもの）、厚み０．２３ｍｍを使用した。
２）成形装置    
成形機；枚葉真空圧空成形機、圧空能力１０ｔｏｎのものを使用した。
成形型；深さ直径９０ｍｍ、深さ３０ｍｍの丸皿形状物を成形する完全嵌合の雌
雄成形型で図２に示す構造のもの。
噴射型（雄型）；アルミニウムＡ５０５２製の噴射ポート４１の成形用面の頂
部を中心に径１．５φｍｍの気体噴射孔５個設けたものとした。成形面に
は４フッ化エチレン樹脂の３０μｍのコーティングを行った。なお、嵌合
賦形後、気体噴射型を少し浮上させたとき、賦形体のどの部分とも離れ、
気体が自由に流動できる間隙が形成される成形品形状設計となっている。
保持型；  図２の６０に示す表面層／背後体方式のもので、アルミニウムＡ  
５０５２（ｂ値１７．４）を背後層とし、その上にＰＥＥＫ樹脂（ｂ値  
０．３５）の０．１４ｍｍの表面層をコーティング焼成法で形成させたも
のを使用した。
型外寸を１１０ｍｍ角とし、背後体の熱媒通路には加熱熱媒を通して表面
層を間接的に加熱するようにした。
温度測定;成形面には細線熱電対先端露出させて這わせ、成形面温度及び 賦形  
体界面温度を測定できるようにした。
３）成形方法と成形条件；
樹脂シートの予熱；樹脂シートを５５０℃設定の予熱オーブンで９秒間予熱して
移動させ、成形型上部に乗せた。なお、シート予熱温度は９５℃である。
噴射型の成形面予熱温度；  ９５℃
保持型の成形面予熱温度；  １８５℃
賦形工程； 型嵌合による賦形０．４秒間  
但し賦形体保持型の真空作動は同時に開始した。
成形面は瞬間的に１６３℃まで低下した。
昇温加熱工程；０．８秒
賦形後直ちに気体噴射型を浮上させそのまま保持して、伝熱による昇温を  
待った。表面温度は約１８０℃となった。
なお型浮上は６ｍｍで、３〜６ｍｍの気体噴射空間（間隙）を形成させた。
冷却工程；気体噴射３．２秒間約３０℃、  元圧力０．７ＭＰａの圧縮空気を導
入して噴射した。
噴射気体は、気体噴射空間（間隙）に沿ってながれ型周辺部から排気され  
た。空気噴射後、噴射型を再度引き離して離型を行った。離型時の表面温度
は約１７０℃であった。なお、賦形体の真空保持は離型時まで継続した。
４）成形結果；
得られた成形品は良好な形状のものであった。耐熱１３０℃のシリコンオイルに
２分間浸漬の試験を行い、変形、目立った収縮はなく、耐熱性の優れたもので  
あった。短時間で冷却離型ができ、熱浸透率が比較的小さな表面層を有する型を
使用した事と併せて、この機構で強力な噴射冷却ができることがわかった。
【実施例２】
【００４１】
図３に示す成形型を使用し、材料延伸ＰＥＴシートを変更して、熱処理を伴う成形を行
った。
１）成形材料；ホモポリエチレンテレフタレート樹脂の２．５倍一軸延伸シート（但し熱
固定を行っていないもの）、厚み０．２３ｍｍを使用した。
２）成形装置
成型機；  実施例１と同じものを用いた。
成形型；深さ直径９０ｍｍ、深さ３０ｍｍの丸皿形状物を成形する完全嵌合の雌雄
成形型。ただし図３に示す構造のもの。
噴射型（雄型）；アルミニウムＡ５０５２製の送気体４１と排気体５１からなる
図３の構造のものとした。成形面には４フッ化エチレン樹脂の３０μｍの  
コーティングを行った。なお、嵌合賦形後、気体噴射型を少し浮上させたと
き、賦形体のどの部分とも離れ、気体が自由に流動できる間隙が形成される
成形品形状設計となっている。
保持型（雌型）；Ｓ４５Ｃ（ｂ値１４．０）の単一体で構成した図３の構造のも
のを用いた。型外寸を１１０ｍｍ角とし、背後体には加熱熱媒を通して表面
層を間接的に加熱するようにした。
３）成形方法と成形条件
樹脂シートの予熱；９５℃    
実施例１同様にして行った。
噴射型の成形面予熱温度；  ９５℃
保持型の成形面予熱温度；  １９８℃
賦形工程；    真空嵌合賦形；０．４秒、  
但し賦形体保持型の真空作動は賦形と同時に開始した。
表面温度は賦形と殆ど同時に瞬間的に約１７５℃となった。
加熱昇温工程；０．３
賦形後直ちに噴射型を浮上させそのまま保持して、伝熱による賦形体の昇温
を待った。表面温度は約１７５℃のままであった。
なお型浮上は６ｍｍで、３〜６ｍｍの気体噴射空間（間隙）を形成させた。
冷却工程；  噴射型から気体噴射３．７秒間
約３０℃、  元圧力０．７ＭＰａの圧縮空気を導入して噴射した。
噴射空間（間隙）に噴射された気体は、吸入孔から排気体に収容され外部に
排気されるように操作にバルブ操作した。
離型時の表面温度は約１７０℃であった。なお、賦形体の真空保持は離型時
まで継続した。
３）成形結果；
実施例１と同様に良好な成形品が得られた。熱浸透率が比較的大きい型を使用し
ているにも関わらず短時間で離型ができ、この機構で強力な噴射冷却ができるこ
とがわかった。
なお、本実施例では、熱処理と冷却の過程で表面温度は大きな変化を見せていな
いが、強力な冷却噴射で、賦形体厚み方向大きな温度勾配で冷却効果があり、良
好な離型が可能になっているものと考えられる。
【実施例３】
【００４２】
図４に示す成形型を使用し、延伸ＰＥＴシートの熱処理を伴う成形を行った。
１）成形材料；ホモポリエチレンテレフタレート樹脂の２．５倍一軸延伸シート（但し熱
固定を行っていないもの）、厚み０．２１ｍｍを使用した。
２）成形装置
成形機；実施例１と同じものを用いた。
成形型；深さ直径９０ｍｍ、深さ３０ｍｍの丸皿形状物を成形する不完全嵌合  
（ルーズ嵌合）の雌雄成形型で図４に示す構造のもの。
なお、噴射型は賦形体保持型よりも小さくつくり、嵌合した場合約６ｍｍの
均一な間隙空間ができるようになっている。
噴射型（雄型）；アルミニウムＡ５０５２製の送気体４１と排気体５１からな
る図４の構造のものとした。成形面には４フッ化エチン樹脂の３０μｍの
コーティングを行った。送気体４１は高温気体を噴射し、次いで低温気体
を取り込み排気し、排気体５１は最初は高温噴射気体を取り込んで排気す
るが、次ぎの工程では低温気体を噴射する機構となっている。
保持型；  図４の６０に示す表面層／背後体方式のもので、アルミニウムＡ  
５０５２（ｂ値１７．４）を背後層とし、その上にＰＥＥＫ樹脂（ｂ値  
０．３５）の０．３ｍｍの表面層をコーティング焼成法で形成させたもの
を使用した。
型外寸を１１０ｍｍ角とし、背後体の熱媒通路には加熱熱媒を通して表面
層を間接的に加熱するようにした。
３）成形方法と成形条件
樹脂シートの予熱；９５℃    
実施例１同様にして行った。
噴射型の成形面予熱温度；  ９５℃
保持型の成形面予熱温度；  １３０℃
賦形工程；嵌合賦形と真空賦形により行った。賦形は瞬間に完了。  
型嵌合と同時に真空作動を始動した。表面温度は約１３０℃で大きな変化
はなかった。
なお、型嵌合は気体噴射型の水平面が６ｍｍの間隙を残して浮上した位置
まで嵌合させた。
加熱昇温工程；噴射型の送気体から高温空気の噴射を２．８秒間行った。
噴射気体は排気体に収容して排気した。
噴射気体温度は３１０℃であった。表面温度は１８０℃に昇温した。
冷却工程；噴射型の排気体からから低温の空気噴射を１．５秒間行った。
噴射気体は送気体に収容して排気した。
導入気体は約３０℃元圧力０．４ＭＰａの圧縮空気であった。
気体噴射後、気体噴射型を再度引き離して離型を行った。
なお、賦形体の真空保持は離型時まで継続した。
離型時の表面温度は１３５℃であった。
４）成形結果；
良好な成形品が得られた。成形品は約１３０℃のシリコンオイル熱に耐え、熱処理は有
効であった。
【実施例４】
【００４３】
図５に示す成形型を使用し、延伸ＰＥＴシートの熱処理を伴う成形を行った。
１）成形材料； 実施例２と同じものを用いた。
２）成形装置
成型機；  実施例１と同じものを用いた。
成形型；深さ直径９０ｍｍ、深さ３０ｍｍの丸皿形状物を成形する不
完全嵌合（ルーズ嵌合）の雌雄成形型で図５に示す構造のもの。
なお、気体噴射型は賦形体保持型よりも小さくつくられており、嵌合した
場合約６ｍｍの均一な間隙で閉鎖空間ができるようになっている。
噴射型（雄型）；アルミニウムＡ５０５２製の噴射ポート４１と排気ポート  
５１からなる図５の構造のものとした。成形面には４フッ化エチレン樹脂
の３０μｍのコーティングを行った。実施例３の場合と同じように送気体
４１は高温気体を噴射し、次いで低温気体を取り込み排気し、排気体５１
は最初は高温噴射気体を取り込んで排気するが、次ぎの工程では低温気体
を噴射する機構となっている。
この型には閉鎖空間を形成するためのバンク（閉鎖壁）が設けてある。
保持型；図５の６０に示す表面層／背後体方式のもので、アルミニウムＡ０５２
（ｂ値１７．４）を背後体とし、その上にＰＥＥＫ樹脂（ｂ値０．３５）の
０．１４ｍｍの表面層をコーティング焼成法で形成させたものを使用し  
た。型外寸を１１０ｍｍ角とし、背後体の熱媒通路には加熱熱媒を通して
表面層を間接的に加熱するようにした。
３）成形方法と成形条件；
樹脂シートの予熱；９５℃
実施例１と同様にして行った。
噴射型の送気体設定温度；２７０℃
噴射型の排気体設定温度；９５℃  
保持型の成形面予熱温度；１６０℃
賦形工程；型嵌合の後、高温気体の噴射と真空利用による真空圧空賦形を作動さ
せた。高温気体の噴射は気体噴射型の送気体から０．３秒行って、排気体
の排気バルブ開き次ぎ工程に繋げた。
導入した高温気体は次ぎの工程と同じものである。
表面温度は一時的に１５８℃に微妙に低下した。
加熱昇温工程；気体噴射型の送気体から加熱空気の噴射を２．８秒間行った。
排気体のバルブを開き、噴射気体を排気体に収容して排気するようにし  
た。
噴射気体温度は２６５℃であった。表面温度は１８１℃に昇温した。
冷却工程；噴射型の排気体からから低温の空気噴射を０．８秒間行った。
噴射気体は送気体に収容して排気した。
噴射した低温の空気噴射は約３０℃元圧力０．４ＭＰａの圧縮空気を導入
して行った。気体噴射後、気体噴射型を再度引き離して離型を行った。
なお、賦形体の真空保持は離型時まで継続した。
離型時の表面温度は１３５℃であった。離型時の表面温度は１５８℃で  
あった。
４）成形結果
良好な成形品が得られた。成形品は少なくとも約１４０℃のシリコンオイルに耐え、熱
処理は有効であった。
【産業上の利用可能性】
【００４４】
本発明による熱成形には下記のようなことが可能である。
（１）賦形のための予熱温度以上に賦形体の加熱する熱処理と冷却離型を伴う成形プロセ
スを、非常な高速で、連続的に、効率的にそして安定に実行することができる。
（２）このような熱処理を必要とする具体的な用途には、延伸された結晶性樹脂シートの
熱固定を伴う熱成形である。材料してはＰＥＴ等の熱可塑性ポリエステルの他、ＰＬＡ樹
脂、ポリプロピレン、ポリアミド、ＰＥＥＫ等の結晶性樹脂等の延伸シートを挙げること
ができる。
（３）その中でも特、延伸ＰＥＴシートを用いて上記のような熱処理を行う熱成形を行う
ことにより、耐熱性、透明性、剛性等の機械強度の優れた熱成形品を能率よく生産するこ
とができる。又、剛性を利用し省材料の成形品を得ることができ、省資源の社会的ニーズ
に対応することができる。
（４）延伸処理を行っていない結晶性樹脂シート、例えば結晶核剤の添加されたＰＥＴ（
ＣＰＥＴ）の結晶化を伴う成形に利用することができ、これを従来よりも高速して行うこ
とができる。
（５）また、ポリプロピレンのＳＰＰＦ成形（固相高圧成形）に応用し、この成形方法の
欠点を解決（残留応力歪みを緩和して耐熱寸法安定性を向上）する新規の方法等を期待す
ることができる。
（６）熱処理を伴う成形を、精密に、均一に、バラツキなく、高速で、省エネルギーで行
うことができ、また、配向及び結晶化による強度剛性等の向上は薄肉化省材料に転換して
、省資源の社会的ニーズに貢献することを可能にするものである。
【符号の説明】
【００４５】
１１  プレス機天板
１２  プレス機底板
１３  断熱材
４０  噴射型（雌雄成形型の一部）
４１  噴射ポート(態様により工程途中から排気ポートの機能に変わる)
４２  送気通路 (態様により工程途中から排気通路に変わる)
４３  分岐通路(態様により工程途中から集気通路に変わる)
４３ｂ  中継空間
４４  成形用表面
４５  噴射孔(態様により工程途中から吸気孔に変わる)
４６  気体導入路
４７  ヒーター
４８  送気盤
４９  操作バルブ
５０  噴射空間（間隙）
５１  排気ポート(態様により工程途中から送気ポートの機能に変わる)
５２  排気通路(態様により工程途中から送気通路に変わる)
５３  集気通路（態様により工程途中から分岐通路に変わる）
５３ｂ  中継空間
５４  ヒーター
５５  吸気孔(態様により工程途中から気体噴射孔に変わる)
５６  排気路
５７  ヒーター
５８  断熱材
５９  操作バルブ
５１ｂ  バンク（閉鎖壁）
６０  保持型（雌雄成形型の一部）
６１  表面層                        
６２ 背後層（背後体）
６３ 真空排気孔                    
６４  真空排気通路
６５  熱媒通路  
６６  集積プレート            
１１０  熱可塑性樹脂シートの賦形体
Ａ 圧縮気体    
Ａ‘  排気
ＨＡ 高温圧縮気体
ＨＡ‘  高温排気
【図１】
0005998402.tif 000003
【図２】
0005998402.tif 000004
【図３】
0005998402.tif 000005
【図４】
0005998402.tif 000006
【図５】
0005998402.tif 000007